(57)【要約】  焼結構造の多孔質状態を改善することで、摺動耐久性を向上することができる液面検出装置を提供する。  液面検出装置は、液面の変位に連動する摺動接点６と、絶縁基板７上に形成され抵抗体８に接続された複数の固定電極９と、を備え、複数の固定電極９上を摺動する摺動接点６の接触位置により変化する抵抗体８の抵抗から液面を検出する液面検出装置において、固定電極９の少なくとも摺動接点６に接触する部分９ａは、金、パラジウムおよび白金を含有する金属成分とガラス成分を含有し、金属成分は、白金の重量１０に対して金が７０、パラジウムが２０含有され、ガラス成分は、金属成分の重量１００に対して酸化ビスマスを１２±０．３と他のガラス成分を２０〜３０含有して構成される。
2018155328.tif 000002
【特許請求の範囲】
【請求項１】
液面の変位に連動する摺動接点と、
絶縁基板上に形成され抵抗体に接続された複数の固定電極と、を備え、
前記複数の固定電極上を摺動する前記摺動接点の接触位置により変化する前記抵抗体の抵抗から液面を検出する液面検出装置において、
前記固定電極の少なくとも前記摺動接点に接触する部分は、金、パラジウムおよび白金を含有する金属成分とガラス成分を含有し、
前記金属成分は、白金の重量１０に対して金が７０、パラジウムが２０含有され、
前記ガラス成分は、前記金属成分の重量１００に対して酸化ビスマスを１２±０．３と他のガラス成分を２０〜３０含有して構成されている、
ことを特徴とする液面検出装置。
【請求項２】
前記他のガラス成分は、硼珪酸鉛ガラスと硼珪酸亜鉛ガラスを含有し、
前記硼珪酸鉛ガラスと前記硼珪酸亜鉛ガラスの重量の配合比が１：１である、
ことを特徴とする請求項１に記載の液面検出装置。
【発明の詳細な説明】
【技術分野】
【０００１】
本発明は、液面検出装置に関する。
【背景技術】
【０００２】
タンク内などの液面の変位を検出するため液面検出装置が用いられている。例えば、特許文献１に開示されている液面検出装置では、絶縁基板上に形成された抵抗体に複数の固定電極を接続し、液面の変位に連動する摺動接点を、固定電極上を摺動させ、接触位置による抵抗変化を利用して液面を電気的に検出する。摺動接点が摺動して接触する固定電極の接触部分は、摺動耐久性の要求から金、パラジウムおよび白金からなる金属成分を含有し、パラジウムの重量１に対して金を７以下、白金を２以下としたものを絶縁基板上にスクリーン印刷などで形成し、乾燥・焼成して形成されていた。
【先行技術文献】
【特許文献】
【０００３】
【特許文献１】特開２０１５−１６１６０８号公報
【発明の概要】
【発明が解決しようとする課題】
【０００４】
特許文献１に開示された液面検出装置では、固定電極の接触部分が金、パラジウムおよび白金からなる金属成分であり、単元素焼結合金に比べ焼結構造が多孔質状態になり易く、電極強度の低下や摺動接点との摺動耐久性の問題があり、改善の余地がある。【０００５】
本発明は、このような実情に鑑みてなされたものであり、焼結構造の多孔質状態を改善することで、摺動耐久性を向上することができる液面検出装置を提供することを目的とする。
【課題を解決するための手段】
【０００６】
上記目的を達成するため、本発明の液面検出装置は、
液面の変位に連動する摺動接点と、
絶縁基板上に形成され抵抗体に接続された複数の固定電極と、を備え、
前記複数の固定電極上を摺動する前記摺動接点の接触位置により変化する前記抵抗体の抵抗から液面を検出する液面検出装置において、
前記固定電極の少なくとも前記摺動接点に接触する部分は、金、パラジウムおよび白金を含有する金属成分とガラス成分を含有し、
前記金属成分は、白金の重量１０に対して金が７０、パラジウムが２０含有され、
前記ガラス成分は、前記金属成分の重量１００に対して酸化ビスマスを１２±０．３と他のガラス成分を２０〜３０含有して構成されている、
ことを特徴とする。
【発明の効果】
【０００７】
本発明によれば、焼結構造の多孔質状態を改善することで、摺動耐久性を向上することができる液面検出装置を提供することができる。
【図面の簡単な説明】
【０００８】
【図１】本発明の液面検出装置の一実施の形態に係る概略正面図である。
【図２】本発明の一実施の形態に係る絶縁基板部分の正面図である。
【図３】本発明の一実施の形態に係る図２中のＡ−Ａ断面図である。
【図４】本発明の一実施の形態に係る固定電極部分の断面の電子顕微鏡写真である。
【図５】本発明の一実施の形態に係る摺動耐久試験結果を示すグラフである。
【発明を実施するための形態】
【０００９】
以下、本発明を実施するための形態に係る液面検出装置を、図面を参照しながら説明する。
本発明の液面検出装置１は、液面の変位に連動する摺動接点６と、絶縁基板７上に形成され抵抗体８に接続された複数の固定電極９と、を備え、複数の固定電極９上を摺動する摺動接点６の接触位置により変化する抵抗体８の抵抗から液面を検出する液面検出装置１において、固定電極９の少なくとも摺動接点６に接触する部分（接触部分９ａ）は、金、パラジウムおよび白金を含有する金属成分とガラス成分を含有し、金属成分は、白金の重量１０に対して金が７０、パラジウムが２０含有され、ガラス成分は、金属成分の重量１００に対して酸化ビスマスを１２±０．３と他のガラス成分を２０〜３０含有して構成されている。
かかる固定電極９の少なくとも接触部分９ａの構成によって、焼結構造の多孔質状態を改善し、摺動耐久性の向上を図るようにしている。
【００１０】
本実施の形態に係る液面検出装置１は、例えば、車両の燃料タンク内に設置され、液体燃料の液面の変位を検出する燃料計として用いられる。すなわち、液面検出装置１では、図１に示すように、液面の変位に連動するフロート２を備え、フロート２がフロートアーム３およびアームホルダ４を介して装置フレーム５に水平軸回りに回動可能に支持されており、アームホルダ４の回動中心を挟むフロート２との反対側に摺動接点６が設けられている。これにより、アームホルダ４を中心にフロート２の液面の変位に連動する上下方向の回動により、摺動接点６がフロート２とは上下反対方向に回動することになる。
摺動接点６は、装置フレーム５に設けた絶縁基板７上に形成された抵抗体８に接続された複数の固定電極９上を摺動するように配置されており、摺動接点６と接触している固定電極９の接触位置により抵抗体８の抵抗の変化を、リード線１０を介して外部に出力することで、電気的に液面、例えば燃料の量（残量）を検出することができるようになっている。
【００１１】
フロート２は、合成樹脂などで形成されて燃料タンク内の液体燃料の液面に浮かべられ、液面の変位に連動する。
フロートアーム３は、金属製の棒状とされ、その下端部にフロート２が連結され、フロートアーム３の上端部には、合成樹脂で形成されたアームホルダ４が固定されている。
アームホルダ４は、装置フレーム５に水平軸回りに回動可能に支持されており、フロート２が浮上する液面の変化に応じて回動される。アームホルダ４には、回動中心を挟んでフロート２との反対側に摺動接点６が固定される。
【００１２】
装置フレーム５は、合成樹脂からなり、フロート２、フロートアーム３および摺動接点６が固定されたアームホルダ４を回転可能に支持するとともに、絶縁基板７が固定されており、装置フレーム５を介して液面検出装置１が燃料タンク内に固定される。
【００１３】
摺動接点６は、燃料の液面に浮くフロート２に連動して、複数の固定電極９上を円弧状の軌道で摺動するものであり、摺動接点６は、アームホルダ４に固定された摺動子６ａに加締めによって固定されている。
摺動接点６は、パラジウム（Ｐｄ）とニッケル（Ｎｉ）の合金材料で形成されている。また、摺動子６ａは、銅（Ｃｕ）・ニッケル（Ｎｉ）・亜鉛（Ｚｎ）合金が好適に用いられ、加締めなどの加工がしやすく、燃料による硫化などにも強く、加えて安価である。
なお、摺動接点６は、摺動子６ａと別体に形成する場合に限らず、一体のものであっても良い。この場合には、摺動接点６は、摺動接点６と同一材料を用いた摺動子６ａにプレス加工などによって形成される。
【００１４】
絶縁基板７は、セラミックなどの絶縁性材料、例えばアルミナで板状とされ、絶縁基板７は、抵抗体８と、抵抗体８に電気的に接続された複数の固定電極９とを備えている。
なお、固定電極９は、先端部の接触部分９ａと基端部の抵抗体８との接続部分９ｂとを備えて構成される。固定電極９の詳細については、後述する。
【００１５】
抵抗体８は、例えば、少なくとも酸化ルテニウム（ＲｕＯ２）を含む材料から構成される。抵抗体８は、複数の固定電極９の基端部の接続部分９ｂに跨った状態で、絶縁基板７上に焼成されている。
抵抗体８に加えて絶縁基板７には、図２に示すように、測定用ランド１１、調整用抵抗体１２、接続用ランド１３が設けられている。
測定用ランド１１は、例えば、固定電極９の接続部分９ｂと同工程で形成され、図示しない測定装置の検査針が接触する部分であり、測定用ランド１１間の抵抗体８の抵抗値を測定するためのものである。
調整用抵抗体１２は、抵抗体８の抵抗値を調整するためのものであり、抵抗体８と同一成分の材料で形成され、スクリーン印刷などの手段によって、形成後、乾燥、焼成の各工程を経て形成される。調整用抵抗体１２は、抵抗体８が所定の抵抗値でない場合に除去部１２ａをレーザートリミングなどの方法によってトリミングすることによって抵抗値を調整する。
接続用ランド１３は、固定電極９の接続部分９ｂと同一の金属材料で形成され、接続用ランド１３には、リード線１０などが適宜手段によって接続される。
【００１６】
複数の固定電極９は、互いに離間して櫛状に形成され、先端部の接触部分９ａと、基端部の抵抗体８との接続部分９ｂと、を備えて構成される。複数の固定電極９のそれぞれが抵抗体８と接続部分９ｂで電気的に接続されている。この複数の固定電極９のいずれかの接触部分９ａには、摺動する摺動接点６が接触する。
接触部分９ａは、摺動接点６の回動軌跡に対応して摺動接点６の回動中心と同心の円弧に沿って配置される（図２参照）。
【００１７】
本発明の液面検出装置１では、固定電極９の少なくとも摺動接点６に接触する接触部分９ａは、金（Ａｕ）、パラジウム（Ｐｄ）および白金（Ｐｔ）を含有する金属成分とガラス成分を含有している。
金属成分は、白金（Ｐｔ）の重量１０に対して金（Ａｕ）が７０、パラジウム（Ｐｄ）が２０含有され、ガラス成分は、金属成分の重量１００に対して酸化ビスマスを１２±０．３と他のガラス成分を２０〜３０含有して構成されている。
また、他のガラス成分は、硼珪酸鉛ガラスと硼珪酸亜鉛ガラスを含有し、硼珪酸鉛ガラスと硼珪酸亜鉛ガラスの重量の配合比が１：１とされる。
【００１８】
固定電極９の接触部分９ａは、金（Ａｕ）粉末とパラジウム（Ｐｄ）粉末おおよび白金（Ｐｔ）粉末とガラス成分に加えて、ペースト状とするため樹脂材料および溶剤などを加えられる。樹脂材料としては、例えばエチルセルロースが用いられ、溶剤としては、例えばターピネオールを用いる。
固定電極９の接触部分９ａは、ペースト状とした電極材料を、スクリーン印刷などの手段によって絶縁基板７上に膜状に形成した後、乾燥・焼成の各工程を経て形成される。なお、本実施形態では、接続部分９ｂが形成された後に接触部分９ａを形成し、図３に示すように、一部が重なっている。
【００１９】
本発明の液面検出装置１では、金属成分を、白金（Ｐｔ）の重量１０に対して金（Ａｕ）が７０、パラジウム（Ｐｄ）が２０含有され、ガラス成分は、金属成分の重量１００に対して酸化ビスマスを１２±０．３と他のガラス成分を２０〜３０含有して構成されており、他のガラス成分の含有量を２０〜３０ｗｔ％にすることによって、焼結構造の多孔質状態を改善させ、固定電極９の摺動接点６と接触する部分の摺動耐久性を向上することを可能としている。
なお、他のガラス成分の含有量が２０ｗｔ％より少ないと、焼結構造の多孔質状態を改善が不十分であり、固定電極９の接触部分９ａの摺動耐久性の向上を図ることができない。一方、他のガラス成分の含有量が３０ｗｔ％を越えて多くしてもガラス成分が固定電極９の接触部分９ａの表面を覆うようになって導電性が低下するなど固定電極９としての本来の機能を果たすことができない。
固定電極９の接触部分９ａの多孔質状態の焼結構造の改善は、次のような原理に基づくものである。
すなわち、金属成分とガラス成分との膜状のペースト材料（ペースト状の電極材料）中には、絶縁基板７、例えばアルミナ材との化学反応によって焼成膜と絶縁基板７との界面に結合層を形成して接合密着性向上を担う目的と同時に、ガラス成分に作用して流動性を良くしてガラス成分を絶縁基板７側（下方）へ沈降させる目的で、酸化ビスマスを含有させており、この酸化ビスマスを減少させることによって焼成膜中のガラス成分分布を制御することは、ある程度可能である。
しかしながら、ガラス成分中の酸化ビスマスの含有量を減少すると、絶縁基板７との接合密着性を損なう恐れがある。
そこで、本発明は、固定電極９の接触部分９ａのペースト材料中の酸化ビスマスの含有量を変えずに他のガラス成分の含有量のみを増量することで、接合密着性を損なわずに焼結構造の多孔質状態を改善できることを見出し、発明を完成したものである。
一方、ガラス成分の含有量を増量すると、ペースト材料中に占めるガラス成分の割合が増加することになり、その結果、固定電極９の接触部分９ａを構成する金属（合金）成分の割合が減少し焼成後の接触部分９ａの膜厚が薄くなることなる。
これに対しては、ペースト材料の固形分（焼成後の金属成分とガラス成分）の比率を上げる調整によって焼成後の固定電極９の接触部分９ａの膜厚を確保することが可能である。
この金（Ａｕ）粉末とパラジウム（Ｐｄ）粉末および白金（Ｐｔ）粉末との金属成分とガラス成分（酸化ビスマスおよび他のガラス成分）（以上が固形分となる）に加えて樹脂材料や溶剤などを加えてペースト状とした電極材料においては、前記固形分の割合を８０〜９０ｗｔ％の範囲で調整することが好ましい。
【００２０】
ペースト材料の焼結構造の多孔質状態がガラス成分含有量によって改善されることを、次のような実験により確認した。
金属成分を、白金（Ｐｔ）の重量１０に対して金（Ａｕ）が７０、パラジウム（Ｐｄ）が２０含有された金属粉末材料に、ガラス成分である酸化ビスマスを金属成分の重量１００に対して１２±０．３の一定量を配合し、他のガラス成分として硼珪酸鉛ガラスと硼珪酸亜鉛ガラスを含有させ、硼珪酸鉛ガラスと硼珪酸亜鉛ガラスの重量の配合比を１：１とした。
そして、他のガラス成分の含有量を６ｗｔ％、１２ｗｔ％、２０ｗｔ％、３０ｗｔ％とした固定電極９の接触部分９ａに相当する４種類のサンプルをアルミナの絶縁基板上にスクリーン印刷し、乾燥・焼成して厚さ（電極厚さ）が約２３μｍとなるように作製した。
得られた４つのサンプルについて、走査型電子顕微鏡（ＳＥＭ）により断面を観察し、各サンプルの断面を撮影した写真を図４に示した。
また、各サンプルについて、単位断面積当たりの空孔部の割合を、空孔率（％）として測定した。
サンプルの断面ＳＥＭ写真から、他のガラスの含有量が少量の場合、空孔部（写真の黒色部）が多く散在しているが、他のガラスの含有量を増量することによって空孔部の割合が減少していることが確認でき、他のガラス成分の含有量を２０〜３０重量％の範囲とすることで、空孔部の割合を減少することができる。
なお、他のガラス成分の含有量は、３０重量％以上としても他のガラス成分が表面を覆うようになってガラスコーティング状態となり、導電性の問題が生じるなど、固定電極９としての機能を発揮することができなくなる。
【００２１】
次に、固定電極９の接触部分９ａの焼結構造の多孔質状態の改善による摺動耐久性について実験を行い、その結果を図５に示した。
摺動耐久試験では、上記４つのサンプルと同様にして他のガラス成分の含有量を６ｗｔ％、２０ｗｔ％、３０ｗｔ％としたペースト材料を用いて３種類のサンプルをアルミナの絶縁基板上にスクリーン印刷し、乾燥・焼成して厚さ（電極厚さ）が約２３μｍとなるように作製した。また、摺動接点６として、パラジウム（Ｐｄ）８０ｗｔ％とニッケル（Ｎｉ）２０ｗｔ％の合金材料のものを作製して組み合わせた。
摺動耐久試験では、液面検出装置１でのフロート２の変位の範囲に合わせた摺動角度範囲を繰り返し往復摺動させ、摺動回数と摺動耐久試験後の摺動接点部の電極厚さを測定した。測定結果をプロットしたグラフが図５である。
【００２２】
グラフから明らかなように、摺動耐久試験における電極耐久性が他のガラス成分の含有量によって向上し、ガラス含有量の増量に伴って、耐久試験後の接点摺動部の電極厚さが厚く残っており、摩耗量が低減されていることが確認できた。なお、図５における摺動回数と電極厚さとの関係は、固定電極９の接触部分９ａの使用限界や摩耗限界を直接表すものではなく、ガラス成分の含有量の効果を示すものである。すなわち、例えば、他のガラス成分の含有量が６ｗｔ％で摺動回数が２１０万回であって電極厚さが約２．５μｍであっても使用できる場合もあるが、他のガラス成分の含有量が２０ｗｔ％や３０ｗｔ％の場合に比べて摩耗量が多いことが分かる。
また、グラフから初期状態から摺動回数が５５万回までは、各サンプルの電極厚さの変化は、大きいが、５５万回を越えると、他のガラス成分の含有量に拘わらず、各サンプルは、ほほ一定の割合で電極厚さが変化することから摺動回数が５５万回を超えた後の電極厚さによって固定電極９の接触部分９ａの焼結構造の多孔質状態の改善効果を判断することができ、これらの値から閾値を定めることもできる。
したがって、例えば初期厚さが約２３μｍの固定電極９は、摺動回数が５５万回後に固定電極９が約１０μｍの厚さ以上であれば、他のガラス成分の含有量を２０ｗｔ％以上含有しているものと判断することもできる。同様にして、例えば初期厚さが約２３μｍの固定電極９が摺動回数が９７万回後に固定電極９が約８μｍの厚さ以上であれば、また、例えば初期厚さが約２３μｍの固定電極９は、摺動回数が２１０万回後に固定電極９が約６μｍの厚さ以上であれば、それぞれ他のガラス成分の含有量を２０ｗｔ％以上含有しているものと判断することもできる。
このように、一定量の酸化ビスマスと、２０〜３０ｗｔ％の他のガラス成分を含有する少なくとも固定電極９の接触部分９ａによれば、焼結構造の多孔質状態を改善することができ、摺動耐久性を向上することができる。
【００２３】
固定電極９の接続部分９ｂは、例えば、接触部分９ａと異なる材料とされ、例えば銀（Ａｇ）およびパラジウム（Ｐｄ）の金属成分とガラス成分（酸化ビスマスと他のガラス成分）とからなり、ガラス成分は、接触部分９ａと同じである。固定電極９の接続部分９ｂは、上記の金属成分粉末とガラス成分に加えて、樹脂材料や溶剤などを加えてペースト状とした電極材料をスクリーン印刷などの手段によって、絶縁基板７上に膜状に形成した後、乾燥・焼成の各工程を経て形成される。なお、本実施形態では、接触部分９ａが形成される前に形成され、接続部分９ｂの乾燥工程後、あるいは焼成工程後に、接触部分９ａを形成している。
固定電極９は、接触部分９ａと接続部分９ｂとの一部が重なっており、図３に示すように、接続部分９ｂが、下側（絶縁基板７側）とされ、接触部分９ａが、上側で接続部分９ｂを覆うように重なっている。すなわち、接触部分９ａの接続部分９ｂ側の端部は、接続部分９ｂの接触部分９ａ側の端部より抵抗体８側に位置している。
固定電極９の接続部分９ｂは、金属成分の銀（Ａｇ）とパラジウム（Ｐｄ）との重量比率は、銀（Ａｇ）が８に対して、パラジウム（Ｐｄ）が２とされる。
接続部分９ｂのガラス成分は、乾燥や焼成工程で蒸発や消失する樹脂材料や溶剤などを除いた状態で、金属成分の重量１００に対して２０〜２５配合されている。
このように、固定電極９の接続部分９ｂに金（Ａｕ）を含んだ金属材料を使用しないことで、液面検出装置１全体で使用する金（Ａｕ）の量を削減し、コストの削減をはかることができる。
【００２４】
このように構成した液面検出装置１は、例えば燃料計とされ、燃料タンク内に装置フレーム５を介し固定され、液面の変位に連動するフロート２を燃料の液面に浮上させる。これにより、フロート２の液面の変位に連動する上下方向の回動により、摺動接点６がフロート２の上下反対方向に回動することになり、摺動接点６が装置フレーム５に設けた絶縁基板７上に形成された抵抗体８に接続された複数の固定電極９の接触部分９ａ上を摺動する。摺動接点６と接触している固定電極９の接触部分９ａの接触位置により抵抗体８の抵抗の変化を、リード線１０を介して外部に出力することで、電気的に液面、例えば燃料の量（残量）を検出することができる。
【００２５】
以上、実施の形態と共に、具体的に説明したように、本発明の液面検出装置１によれば、液面の変位に連動する摺動接点６と、絶縁基板７上に形成され抵抗体８に接続された複数の固定電極９と、を備え、複数の固定電極９上を摺動する摺動接点６の接触位置により変化する抵抗体８の抵抗から液面を検出する液面検出装置１において、固定電極９の少なくとも摺動接点６に接触する部分９ａは、金、パラジウムおよび白金を含有する金属成分とガラス成分を含有し、金属成分は、白金の重量１０に対して金が７０、パラジウムが２０含有され、ガラス成分は、金属成分の重量１００に対して酸化ビスマスを１２±０．３と他のガラス成分を２０〜３０含有して構成されているので、他のガラス成分の含有によって焼結構造の多孔質状態の改善を図ることができ、固定電極９の少なくとも摺動接点６と接触する部分の摺動耐久性を向上することができる。
これにより、液面検出装置１の性能向上を図ることができる。
【００２６】
本発明の液面検出装置１によれば、他のガラス成分は、硼珪酸鉛ガラスと硼珪酸亜鉛ガラスを含有し、硼珪酸鉛ガラスと前記硼珪酸亜鉛ガラスの重量の配合比が１：１である硼珪酸鉛ガラスと硼珪酸亜鉛ガラスによって焼結構造の多孔質状態の改善を図ることができ、固定電極９の少なくとも摺動接点６と接触する部分の摺動耐久性を向上することができる。
これにより、液面検出装置１の性能向上を図ることができる。
【００２７】
なお、上記実施の形態では、液面検出装置１を車両の燃料タンクの液面を検出する場合を例に説明したが、これに限らず、他の液体タンクなどの液面を検出する場合であっても良い。
また、液面検出装置１を構成する固定電極９の接触部分９ａ以外の材料は、上記実施の形態で説明したものに限らず、他の材料などであっても良い。
また、本発明は、上記実施の形態に何ら限定するものではない。
【符号の説明】
【００２８】
１        液面検出装置
２        フロート
３        フロートアーム
４        アームホルダ
５        装置フレーム
６        摺動接点
６ａ      摺動子
７        絶縁基板
８        抵抗体
９        固定電極
９ａ      接触部分
９ｂ      接続部分
１０      リード線
１１      測定用ランド
１２      調整用抵抗体
１２ａ    除去部
１３      接続用ランド
【図１】
2018155328.tif 000003
【図２】
2018155328.tif 000004
【図３】
2018155328.tif 000005
【図４】
2018155328.tif 000006
【図５】
2018155328.tif 000007
【国際調査報告】
2018155328.tif 000008
2018155328.tif 000009